(57)【要約】【課題】Ｐｂを用いなくとも、冷間加工性を害することなく従来のＰｂ添加快削鋼と同等以上の被削性を有し、しかも窒化特性にも優れた機械構造用鋼材を提供する。【解決手段】質量％で、Ｃ：０．１  〜０．８  ％、Ｓｉ：０．５  〜２．０  ％、Ｍｎ：０．１  〜２．０  ％、Ｂ：０．０００３〜０．０１５０％、Ａｌ：０．００５  〜０．１  ％、Ｎ：０．００１５〜０．０１５０％、Ｏ：０．００３０％以下、Ｐ：０．０２０  ％以下およびＳ：０．０３５  ％以下を含み、残部はＦｅおよび不可避的不純物の組成にすると共に、鋼材の内部は含有Ｃ量の５％以上を黒鉛相とする一方、表層部における黒鉛相は面積率で０．５  ％以下とする。【選択図】        なし【特許請求の範囲】
【請求項１】
質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含み、残部はＦｅおよび不可避的不純物の組成になる鋼材であって、該鋼材の内部は含有Ｃ量の５％以上を黒鉛相とする一方、表層部における黒鉛相は面積率で０．５  ％以下としたことを特徴とする冷間加工性および窒化特性に優れた鋼材。
【請求項２】
質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含み、かつ
Ｎｉ：０．１  〜３．０  ％、      Ｃｕ：０．１  〜３．０  ％、
Ｃｏ：０．１  〜３．０  ％、      Ｍｏ：０．０５〜１．０  ％、
Ｖ：０．０５〜０．５  ％、      Ｎｂ：０．００５  〜０．０５％、
Ｔｉ：０．００５  〜０．０５％、    Ｚｒ：０．００５  〜０．２  ％および
ＲＥＭ：０．０００５〜０．２  ％
のうちから選んだ１種または２種以上を含有し、残部はＦｅおよび不可避的不純物の組成になる鋼材であって、該鋼材の内部は含有Ｃ量の５％以上を黒鉛相とする一方、表層部における黒鉛相は面積率で  ０．５％以下としたことを特徴とする冷間加工性および窒化特性に優れた鋼材。
【請求項３】
質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含有する組成になる鋼材を、熱間加工後、黒鉛析出を目的とする熱処理を施すに際し、炉内雰囲気のＣ濃度を鋼中Ｃ濃度よりも低くすることによって、鋼材表層部を脱炭することを特徴とする冷間加工性および窒化特性に優れた鋼材の製造方法。
【発明の詳細な説明】
【０００１】
【産業上の利用分野】
本発明は、産業機械や自動車等の機械部品のうち窒化処理を施して用いられる窒化用鋼の用途に供して好適な鋼材に関し、特にその冷間加工性および窒化特性の有利な向上を図ろうとするものである。
【０００２】
【従来の技術】
産業機械や自動車等の機械部品に用いられる鋼材は、切削または冷間鍛造、あるいはそれらを併用するいわゆる冷間加工によって所定の形状に加工され、その後、焼入れ焼戻し処理あるいは窒化処理等によって、機械部品としての要求特性を確保するという方法により製造される。
【０００３】
こうした機械構造用鋼の被削性を改善する手段としては、鋼中にＰｂやＳ，Ｂｉ，Ｐ等の快削性元素を単独または複合して添加する方法が一般的である。特にＰｂは被削性を改善する作用が極めて強いために多用されている。しかしながら、一方でＰｂは、人体に有害な元素であり、鋼材の製造工程や機械部品の加工工程で大がかりな排気設備が必要になると同時に、鋼材のリサイクルの点からも多大な問題がある。
【０００４】
一方、鋼材の冷間鍛造性の改善にとっては、上記したようなＰｂやＳ，Ｔｅ，Ｂｉ，Ｐ等の元素は逆に低減することが望ましい。
【０００５】
これらの相矛盾する合金設計を可能にする方法として、鋼中のＣを黒鉛化する方法が提案されている（例えば特許文献１参照）。
【０００６】
ところで、鋼材に対する窒化処理は、鋼材の表面に、より硬さの高い窒化層を形成して、耐磨耗性や疲労強度等を向上させるもので、機械部品等の分野において広く用いられている。
しかしながら、黒鉛析出を冷間鍛造性や被削性の向上手段として用いた鋼材に対して、窒化処理を適用しようとすると、黒鉛相は窒化されることがないので、窒化層厚さおよび窒化層の密着性に問題が生じる。
すなわち、上記したような従来技術では、窒化を前提としたプロセスにおいて、冷間加工性の向上を目的とした黒鉛析出法の適用は困難だったのである。
【０００７】
【特許文献１】
特開昭５１−５７６２１  号公報
【０００８】
【発明が解決しようとする課題】
本発明の目的は、上記したような従来技術が抱えている問題を有利に解決することにある。すなわち、必ずしもＰｂを用いなくとも、冷間鍛造性を害することなく従来のＰｂ添加快削鋼と同等以上の被削性を有し、しかも窒化特性にも優れた機械構造用鋼材を、その有利な製造方法と共に提案することを目的とする。
【０００９】
【課題を解決するための手段】
さて、発明者らは、上記の問題を解決すべく、被削性、冷間鍛造性等の冷間加工性および窒化処理性に優れた鋼材を、工業的に安定して製造する方法について鋭意研究を重ねた結果、以下に述べる知見を得た。
窒化処理性に影響を及ぼすのは表層部のミクロ組織であるため、冷間鍛造、切削等の冷間加工時には黒鉛の潤滑効果を活用する一方、窒化の際には、目的とする表面には黒鉛が多量に存在していなければ良い。
すなわち、冷間加工時には内部に析出させた黒鉛を活用でき、一方窒化時には表層部の黒鉛の存在比率が低い鋼材が、この種の用途に適している。
本発明は、上記の知見に立脚するものである。
【００１０】
すなわち、本発明の要旨構成は次のとおりである。
１．質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含み、残部はＦｅおよび不可避的不純物の組成になる鋼材であって、該鋼材の内部は含有Ｃ量の５％以上を黒鉛相とする一方、表層部における黒鉛相は面積率で０．５  ％以下としたことを特徴とする冷間加工性および窒化特性に優れた鋼材。
【００１１】
２．質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含み、かつ
Ｎｉ：０．１  〜３．０  ％、      Ｃｕ：０．１  〜３．０  ％、
Ｃｏ：０．１  〜３．０  ％、      Ｍｏ：０．０５〜１．０  ％、
Ｖ：０．０５〜０．５  ％、      Ｎｂ：０．００５  〜０．０５％、
Ｔｉ：０．００５  〜０．０５％、    Ｚｒ：０．００５  〜０．２  ％および
ＲＥＭ：０．０００５〜０．２  ％
のうちから選んだ１種または２種以上を含有し、残部はＦｅおよび不可避的不純物の組成になる鋼材であって、該鋼材の内部は含有Ｃ量の５％以上を黒鉛相とする一方、表層部における黒鉛相は面積率で  ０．５％以下としたことを特徴とする冷間加工性および窒化特性に優れた鋼材。
【００１２】
３．質量％で、
Ｃ：０．１  〜０．８  ％、      Ｓｉ：０．５  〜２．０  ％、
Ｍｎ：０．１  〜２．０  ％、      Ｂ：０．０００３〜０．０１５０％、
Ａｌ：０．００５  〜０．１  ％、    Ｎ：０．００１５〜０．０１５０％、
Ｏ：０．００３０％以下、      Ｐ：０．０２０  ％以下および
Ｓ：０．０３５  ％以下
を含有する組成になる鋼材を、熱間加工後、黒鉛析出を目的とする熱処理を施すに際し、炉内雰囲気のＣ濃度を鋼中Ｃ濃度よりも低くすることによって、鋼材表層部を脱炭することを特徴とする冷間加工性および窒化特性に優れた鋼材の製造方法。
【００１３】
【発明の実施の形態】
以下、本発明を具体的に説明する。
まず、この発明において、鋼材の成分組成を上記の範囲に限定した理由について説明する。なお、成分に関する「％」表示は特に断らない限り質量％を意味するものとする。
Ｃ：０．１  〜０．８  ％
Ｃは、黒鉛相の形成および機械構造用部品としての強度を確保する上で必須の元素である。Ｃ含有量が  ０．１％未満では被削性を確保する上で必要な黒鉛相を確保することが困難であるので、０．１  ％以上の添加を必要とするが、０．８  ％を超えて含有すると熱間圧延時の変形抵抗が上昇するだけでなく、変形能が低下し、熱間圧延材の割れ、きずの発生が増大するので、  ０．８％までの含有とする。
【００１４】
Ｓｉ：０．５  〜２．０  ％
Ｓｉは、セメンタイト中に固溶せず、セメンタイトを不安定化することによって黒鉛化を促進する作用であるため、積極的に添加する。しかしながら、含有量が０．５  ％未満ではその添加効果に乏しく、一方  ２．０％を超えると、熱間加工時の変形能を低下させると共に、黒鉛析出後の硬さを上昇させて、かえって冷間加工性を劣化させるので、Ｓｉは  ０．５〜２．０  ％の範囲に限定した。
【００１５】
Ｍｎ：０．１  〜２．０  ％
Ｍｎは、鋼の脱酸に有効なだけでなく、焼入性にも有用な元素であるので積極的に添加するが、一方で、セメンタイト中に固溶し、黒鉛化を阻害する弊害もある。ここに、Ｍｎ量が  ０．１％未満では、脱酸に効果がないので、少なくとも  ０．１％の添加を必要とするが、２．０  ％を超えて添加すると黒鉛化を阻害されるので、Ｍｎは０．１  〜２．０  ％の範囲に限定した。
【００１６】
Ｂ：０．０００３〜０．０１５０％
Ｂは、鋼中のＮと化合してＢＮを形成し、これが黒鉛の結晶化の核として作用し、黒鉛化を促進すると共に、黒鉛粒を微細化する効果がある。また、Ｂは、鋼の焼入性を高め、焼入後の強度を確保する上でも有用な元素であるので、本発明においては重要な成分である。ここに、Ｂ量が０．０００３％未満では、黒鉛化および焼入性の向上効果が小さので、０．０００３％以上の添加を必要とするが、０．０１５０％を超えて添加するとＢがセメンタイト中に固溶してセメンタイトを安定化することにより、逆に黒鉛化を阻害することになるので、Ｂは０．０００３〜０．０１５０％の範囲に限定した。
【００１７】
Ａｌ：０．００５  〜０．１  ％
Ａｌは、鋼中のＮと反応してＡｌＮを形成し、これが黒鉛の核形成サイトとして有効に作用することにより黒鉛化を促進するので、積極的に添加する。ここに、含有量が  ０．００５％に満たないとその作用が小さいので、少なくとも  ０．００５％の添加を必要とする。一方、０．１  ％を超えて添加すると、鋳造工程においてＡｌ系酸化物が多数形成され、この酸化物は単独でも疲労破壊の起点となるばかりでなく、この酸化物を核として著しく粗大な黒鉛粒が形成される。また、Ａｌ系酸化物は硬質なため、切削時に工具を磨耗させることにより被削性を低下させる。これらの理由により、Ａｌ量の上限は  ０．１％に定めた。
【００１８】
Ｎ：０．００１５〜０．０１５０％
Ｎは、Ｂと化合してＢＮを形成し、このＢＮが黒鉛の結晶化の核となることによって、黒鉛粒を著しく細粒化すると共に黒鉛化を促進するので、本発明においては必須の元素である。ここに、Ｎ量が、０．００１５％に満たないとＢＮが十分に形成されず、一方０．０１５０％を超えて添加すると連続鋳造時に鋳片の割れを促進するので、Ｎは０．００１５〜０．０１５０％の範囲に限定した。
【００１９】
Ｏ：０．００３０％以下
Ｏは、酸化物系非金属介在物を形成し、冷間鍛造性、被削性および疲労強度をともに低下させるので、極力低減することが望ましいが、０．００３０％までならば許容される。
【００２０】
Ｐ：０．０２０  ％以下
Ｐは、黒鉛化を阻害するだけでなく、フェライト層を脆化させることにより冷間鍛造性を劣化させる元素でもある。また、焼入れ焼もどし時に粒界に偏析して粒界強度を低下させることにより、疲労亀裂の伝播に対する抵抗力を低下させ、疲労強度を劣化させる。従って、Ｐは、極力低減することが望ましいが、０．０２０％までならば許容される。
【００２１】
Ｓ：０．０３５  ％以下
Ｓは、鋼中でＭｎＳを形成し、これが冷間鍛造時の割れ発生の起点となり冷間鍛造性を劣化させる。また、ＭｎＳは、それ自身が疲労破壊の起点になるだけでなく、黒鉛の結晶化の核として作用することにより粗大な黒鉛を形成し、これが疲労強度の低下を生じさせるので、極力低減することが望ましいが、  ０．０３５％までならば許容される。
【００２２】
以上、基本成分について説明したが、本発明ではその他にも、以下に述べる元素を適宜含有させることができる。
Ｎｉ，Ｃｕ，Ｃｏ：各  ０．１〜３．０  ％
Ｎｉ，ＣｕおよびＣｏはいずれも、黒鉛化を促進する元素である。また、焼入性を向上させる作用を併せ持つので、黒鉛化を阻害することなしに、焼入性を向上させることが可能となる。しかしながら、含有量が  ０．１％未満ではその効果が小さく、一方  ３．０％を超えて添加してもその効果は飽和するので、単独添加または複合添加いずれの場合も、それぞれ  ０．１〜３．０  ％の範囲で含有させるものとする。
【００２３】
Ｍｏ：０．０５〜１．０  ％
Ｍｏは、焼入性を高めるだけでなく、Ｍｎ，Ｃｒといった合金元素に比較してセメンタイトへの分配が小さいという特徴がある。このために、黒鉛化をほとんど阻害することなく鋼材の焼入性を高めることができる。また、Ｍｏを添加した鋼材は、焼もどし軟化抵抗が大きいために、同一焼もどし温度では硬さを向上させることが可能であり、その結果、疲労強度を向上させることができる。また、焼入性が高いために、熱間圧延ままの状態において、微細な黒鉛を形成するベイナイト組織とすることが容易であり、その結果、焼入時の黒鉛の溶解を短時間で完了させることができる。このため、疲労強度を一層向上させる必要がある場合に用いるが、含有量が０．０５％未満ではその添加効果に乏しく、一方  １．０％を超えて含有させると黒鉛化が阻害され、冷間鍛造性および被削性が低下するので、Ｍｏは０．０５〜１．０  ％の範囲に限定した。
【００２４】
Ｖ：０．０５〜０．５  ％、Ｎｂ：０．００５  〜０．０５％
ＶおよびＮｂはいずれも、炭化物形成元素であるが、セメンタイト中にはほとんど固溶しないので、黒鉛化をさほど阻害しない。また、炭窒化物を形成し、その析出強化作用により強度を上昇させるだけでなく、焼入性を向上させる元素でもあるので、疲労強度を向上させる必要のある場合に有効に寄与する。しかしながら、Ｖ含有量が０．０５％未満ではその添加効果に乏しく、一方  ０．５％を超えて添加しても効果が飽和するので、Ｖは０．０５〜０．５  ％の範囲の添加とする。また、Ｎｂ含有量が  ０．００５％未満ではやはりその添加効果に乏しく、一方０．０５％を超えて添加しても効果が飽和するので、Ｎｂは  ０．００５〜０．０５％の範囲の添加とする。
【００２５】
Ｔｉ：０．００５  〜０．０５％、Ｚｒ：０．００５  〜０．２  ％
ＴｉおよびＺｒは、ともに炭窒化物を形成し、これらが黒鉛の結晶化の核として作用することにより黒鉛粒を微細化するので、黒鉛粒をさらに微細化する必要のある場合に有効に寄与する。また、炭窒化物を形成することにより焼入れ時にＢを焼入れ性に有効に作用させることが可能となる。このような効果を発揮させるためには、Ｔｉ，Ｚｒはともに  ０．００５％以上の添加が必要である。一方、Ｔｉ，Ｚｒがそれぞれ、０．０５％および  ０．２％を超えて含有されるとＢＮを形成するためのＮが不足し、その結果、黒鉛粒が粗大化すると共に黒鉛化時間が極めて長くなるので、Ｔｉ，  Ｚｒはそれぞれ  ０．００５〜０．０５％および  ０．００５〜０．２  ％の範囲の添加とする。
【００２６】
ＲＥＭ  ：０．０００５〜０．２  ％
Ｌａ，Ｃｅなどの  ＲＥＭは、Ｓと結合して（Ｌａ，  Ｃｅ）Ｓを形成する。これが黒鉛化の核となり、黒鉛化を促進すると共に黒鉛粒を微細化するので、黒鉛粒の微細化および黒鉛化の促進が必要な場合に有効に寄与する。しかしながら、ＲＥＭ  量が０．０００５％未満ではその添加効果に乏しく、一方  ０．２％を超えて添加しても効果が飽和するので、ＲＥＭ  は０．０００５〜０．２  ％の範囲の添加とする。
【００２７】
次に、鋼材の内部および表層部における黒鉛量を、前記の範囲に限定した理由について説明する。
冷間鍛造、切削等の冷間加工時の鋼中には質量％で含有Ｃ量の５％以上の黒鉛相を存在させる。
冷間鍛造、切削等の冷間加工時には黒鉛の潤滑効果を活用することにより、円滑に冷間加工を進行させることができるが、この黒鉛の量があまりに少ないと、この効果が望めないので、本発明では、鋼材内部に鋼中Ｃ量の５％以上を黒鉛相として存在させるものとした。
【００２８】
一方、窒化処理時には、鋼材の表層部に黒鉛が少ない方が有利である。
窒化処理性に影響を及ぼすのは、鋼材の表層部のミクロ組織であるため、鋼材の内部には黒鉛相を存在させても、表層部には、黒鉛をできるだけ存在させないようにする必要がある。そこで、本発明では、鋼材の表層部における黒鉛相については、面積率で０．５  ％以下に抑制するものとした。
【００２９】
上記したように、鋼材の内部は黒鉛相を存在させる一方、表層部については黒鉛相の残存を極力排除することにより、冷間加工時には優れた加工性を発揮すると共に、窒化処理時には窒化を阻害することのない、冷間加工後、窒化処理を施す用途に適した鋼材を安定して得ることが可能となる。
なお、通常の窒化処理においては、表面から５〜２０μｍ  程度の窒化層を形成させるので、黒鉛相の面積率が  ０．５％以下である層（表層）の厚さは、５μｍ  以上とすることが好ましい。より好ましくは５〜１０μｍ  である。
【００３０】
次に、本発明鋼の製造方法について説明する。
上記の好適成分組成に調整した鋼を、従来公知の転炉または電気炉等で溶製したのち、連続鋳造法または造塊−分塊法等で鋼素材とする。
ついで、この鋼素材に、熱間圧延、熱間鍛造等の熱間加工を施した後、黒鉛を析出させるための熱処理を施す。この黒鉛析出のための熱処理は、  ６００〜７６０  ℃の温度で、０．３  時間以上保持の条件で行うことが好ましい。というのは、処理温度が  ６００℃に満たないと、鋼中Ｃの十分な拡散速度が得られず、黒鉛析出反応の著しい遅延を招き、一方  ７６０℃を超えると、保持中の鋼組織がオーステナイト中心となり、黒鉛析出が困難となるからである。また、処理時間が  ０．３時間に満たないと、十分な黒鉛析出が達成されないからである。
【００３１】
本発明では、上記した黒鉛析出のための熱処理に際し、炉内雰囲気のＣ濃度を鋼中Ｃ濃度よりも低くすることによって、鋼材の表層部については脱炭し、表層部における黒鉛相の形成を阻止する。
ここに、炉内雰囲気のＣ濃度は、鋼中Ｃ濃度よりも  ０．１質量％以上低くすることが好ましい。というのは、炉内雰囲気のＣ濃度がこれよりも高いと、鋼材の表層部でも黒鉛相の形成が避けられず、表層部おける黒鉛相の面積率を０．５  ％以下まで低減することができないからである。
以上説明した温度、雰囲気条件を満たす熱処理により、通常行われる窒化層厚み相当すなわち５〜２０μｍ  程度の黒鉛消失層を得ることができる。
【００３２】
なお、上では、熱間加工後、あらためて黒鉛析出のための熱処理を行う場合について説明したが、その他、熱間加工後の冷却過程で黒鉛を析出させることもできる。
この場合には、上記した  ６００〜７６０  ℃という黒鉛の析出温度域における冷却速度が重要で、この温度域に少なくとも  ０．４時間は保持されるように、冷却速度は０．１  ℃／ｓ以下とする必要がある。
【００３３】
【実施例】
以下、本発明を実施例に基づいて説明する。
表１に示す成分組成になる鋼を、転炉で溶製した後、連続鋳造によりブルームとし、ついでビレット圧延を経て、さらに棒鋼圧延により３５ｍｍφの棒鋼とした。その後、表２に示すように炉内雰囲気Ｃ濃度（質量％）を種々に変化させた雰囲気中で、黒鉛析出のための熱処理を施した。
かくして得られた棒鋼の黒鉛化率、表層黒鉛面積率、被削性、冷間鍛造性および窒化特性について調査した結果を、表２に示す。
【００３４】
なお、黒鉛化率や各特性の評価方法は次のとおりである。
・黒鉛化率・表層黒鉛面積率
棒鋼の  １／４ｄ部および表層部から光学顕微鏡観察用試片を採取し、研磨後腐食せず、画像解析装置により、  １／４ｄ部および表層部それぞれについて断面５箇所、各箇所について  ４００倍の倍率の光学顕微鏡像１０視野にわたって観察し、黒鉛の面積率を測定した。さらに  １／４ｄ部で求めた黒鉛面積率を、添加Ｃが全て黒鉛化した時の値との比率で以下のように黒鉛化率を定義した。
（測定黒鉛面積率）／（添加Ｃが全て黒鉛化した時の黒鉛面積率）×１００  （％）
【００３５】
・被削性
棒鋼に対してドリル穿孔試験を実施した。工具は直径：４ｍｍのコーティングなしのストレートドリルを用い、送り速度：０．１５  ｍｍ／ｒｅｖ  の乾式切削を行い、切削不能となるまでの穿孔深さにより被削性を評価した。
【００３６】
・冷間鍛造性
棒鋼より１５ｍｍφ×２２．５ｍｍＬの円柱状試験片を作製し、  ３００ｔプレスを用いて圧縮試験を行い、試験時の加重より変形抵抗を算出した。ここでは圧縮率（高さ減少率）６０％時の変形抵抗を示した。また、繰り返し数：１０個とし、試験片側面の割れ発生の有無を確認し、試験後の試験片の半数に割れが発生する圧縮率を限界圧縮率として変形能の指標とした。
【００３７】
・窒化特性
窒化特性は、窒化層の密着性で評価した。すなわち、  ＮＨ３：ＲＸ＝１：１の混合比になるガス雰囲気中で、  ５７０℃，３ｈ保持後空冷のガス軟窒化処理を施したのち、窒化後の表面にショット投射を行い、その後の表面観察により、はく離の有無を調査し、窒化層の密着性として評価した。
【００３８】
【表１】
2005023383.tif 000002
【００３９】
【表２】
2005023383.tif 000003
【００４０】
表２から明らかなように、発明例はいずれも、Ｐｂ添加Ｓ４５Ｃに相当する鋼Ｐ（Ｎｏ．１９）と比較して同等以上の優れた被削性を有し、また冷間鍛造性にも優れていた。さらに、発明例はいずれも、ショット投射後のはく離がなく、窒化特性にも優れていることが分かる。
これに対して、Ｎｏ．３，  ６  のように、基本成分系で表層部の黒鉛面積率が  ０．５％を超えた場合にはショット後に窒化相のはく離が観察され、窒化特性に劣っていた。
また、鋼の成分組成が本発明の適正範囲から逸脱した  Ｎｏ．１６〜１９はいずれも、熱処理後に黒鉛の析出が認められず、そのため被削性および冷間鍛造性に著しく劣っていた。
【００４１】
【発明の効果】
かくして、本発明によれば、被削性、冷間鍛造性等の冷間加工性に優れるだけでなく、窒化処理性にも優れた鋼材を、工業的に安定して得ることができる。
これにより、Ｐｂ等の人体に悪影響を及ぼす元素を用いなくとも、冷間加工性と窒化特性をバランスさせた鋼材の製造が可能になる。